(57)【要約】  レーザ加工方法は、半導体対象物の内部において半導体対象物の表面に対向する仮想面に沿って、半導体対象物を切断するためのレーザ加工方法であって、表面から半導体対象物の内部にレーザ光を入射させることにより、仮想面に沿って、第１形成密度となるように複数の第１改質スポットを形成する第１工程と、第１工程の後に、表面から半導体対象物の内部にレーザ光を入射させることにより、仮想面に沿って、第１形成密度よりも高い第２形成密度となるように複数の第２改質スポットを形成する第２工程と、を備える。
2020130055.tif 000002
【特許請求の範囲】
【請求項１】
半導体対象物の内部において前記半導体対象物の表面に対向する仮想面に沿って、前記半導体対象物を切断するためのレーザ加工方法であって、
前記表面から前記半導体対象物の内部にレーザ光を入射させることにより、前記仮想面に沿って、第１形成密度となるように複数の第１改質スポットを形成する第１工程と、
前記第１工程の後に、前記表面から前記半導体対象物の内部にレーザ光を入射させることにより、前記仮想面に沿って、前記第１形成密度よりも高い第２形成密度となるように複数の第２改質スポットを形成する第２工程と、を備える、レーザ加工方法。
【請求項２】
前記第１工程においては、前記複数の第１改質スポットからそれぞれ延びる複数の亀裂が互いに繋がらないように、前記複数の第１改質スポットを形成する、請求項１に記載のレーザ加工方法。
【請求項３】
前記第２工程においては、前記複数の第２改質スポットからそれぞれ延びる複数の亀裂が互いに繋がるように、前記複数の第２改質スポットを形成する、請求項１又は２に記載のレーザ加工方法。
【請求項４】
前記第２工程においては、前記複数の第２改質スポットが互いに繋がるように、前記複数の第２改質スポットを形成する、請求項１〜３のいずれか一項に記載のレーザ加工方法。
【請求項５】
前記第１工程においては、パルス発振された前記レーザ光の集光点を、第１パルスピッチで前記仮想面に沿って移動させることにより、前記複数の第１改質スポットを形成し、
前記第２工程においては、パルス発振された前記レーザ光の集光点を、前記第１パルスピッチよりも小さい第２パルスピッチで前記仮想面に沿って移動させることにより、前記複数の第２改質スポットを形成する、請求項１〜４のいずれか一項に記載のレーザ加工方法。
【請求項６】
前記半導体対象物の材料は、ガリウムを含む、請求項１〜５のいずれか一項に記載のレーザ加工方法。
【請求項７】
前記半導体対象物の材料は、窒化ガリウムを含む、請求項６に記載のレーザ加工方法。
【請求項８】
請求項１〜７のいずれか一項に記載のレーザ加工方法が備える前記第１工程及び前記第２工程と、
前記仮想面に渡る亀裂を境界として前記半導体対象物から半導体部材を取得する第３工程と、を備える、半導体部材製造方法。
【請求項９】
前記仮想面は、前記表面に対向する方向に並ぶように複数設定されている、請求項８に記載の半導体部材製造方法。
【請求項１０】
前記半導体対象物は、半導体インゴットであり、
前記半導体部材は、半導体ウェハである、請求項９に記載の半導体部材製造方法。
【請求項１１】
前記仮想面は、前記表面が延在する方向に並ぶように複数設定されている、請求項８に記載の半導体部材製造方法。
【請求項１２】
前記半導体対象物は、半導体ウェハであり、
前記半導体部材は、半導体デバイスである、請求項１１に記載の半導体部材製造方法。
【請求項１３】
半導体対象物の内部において前記半導体対象物の表面に対向する仮想面に沿って、前記半導体対象物を切断するためのレーザ加工装置であって、
前記半導体対象物を支持するステージと、
前記表面から前記半導体対象物の内部にレーザ光を入射させることにより、前記仮想面に沿って複数の第１改質スポット及び複数の第２改質スポットを形成するレーザ照射ユニットと、を備え、
前記仮想面に沿って、第１形成密度となるように前記複数の第１改質スポットを形成し、前記複数の第１改質スポットを形成した後に、前記仮想面に沿って、前記第１形成密度よりも高い第２形成密度となるように前記複数の第２改質スポットを形成する、レーザ加工装置。
【発明の詳細な説明】
【技術分野】
【０００１】
本開示は、レーザ加工方法、半導体部材製造方法及びレーザ加工装置に関する。
【背景技術】
【０００２】
半導体インゴット等の半導体対象物にレーザ光を照射することにより、半導体対象物の内部に改質領域を形成し、改質領域から延びる亀裂を進展させることにより、半導体対象物から半導体ウェハ等の半導体部材を切り出す加工方法が知られている（例えば、特許文献１，２参照）。
【先行技術文献】
【特許文献】
【０００３】
【特許文献１】特開２０１７−１８３６００号公報
【特許文献２】特開２０１７−０５７１０３号公報
【発明の概要】
【発明が解決しようとする課題】
【０００４】
上述したような加工方法では、改質領域の形成の仕方が、得られる半導体部材の状態に大きく影響する。【０００５】
本開示は、好適な半導体部材の取得を可能にするレーザ加工方法、半導体部材製造方法及びレーザ加工装置を提供することを目的とする。
【課題を解決するための手段】
【０００６】
本開示の一側面のレーザ加工方法は、半導体対象物の内部において半導体対象物の表面に対向する仮想面に沿って、半導体対象物を切断するためのレーザ加工方法であって、表面から半導体対象物の内部にレーザ光を入射させることにより、仮想面に沿って、第１形成密度となるように複数の第１改質スポットを形成する第１工程と、第１工程の後に、表面から半導体対象物の内部にレーザ光を入射させることにより、仮想面に沿って、第１形成密度よりも高い第２形成密度となるように複数の第２改質スポットを形成する第２工程と、を備える。【０００７】
このレーザ加工方法では、第１形成密度となるように複数の第１改質スポットを仮想面に沿って形成し、その後に、第１形成密度よりも高い第２形成密度となるように複数の第２改質スポットを仮想面に沿って形成する。これにより、複数の第２改質スポットからそれぞれ延びる複数の亀裂について、仮想面に垂直な方向における延び幅を抑制することができ、その結果、仮想面に渡る亀裂を仮想面に沿って精度良く形成することが可能となる。よって、このレーザ加工方法によれば、仮想面に渡る亀裂を境界として半導体対象物から半導体部材を取得することにより、好適な半導体部材の取得が可能となる。【０００８】
本開示の一側面のレーザ加工方法では、第１工程においては、複数の第１改質スポットからそれぞれ延びる複数の亀裂が互いに繋がらないように、複数の第１改質スポットを形成してもよい。これによれば、複数の第１改質スポットからそれぞれ延びる複数の亀裂について、仮想面に垂直な方向における延び幅を抑制することができ、その結果、仮想面に渡る亀裂を仮想面に沿ってより精度良く形成することが可能となる。【０００９】
本開示の一側面のレーザ加工方法では、第２工程においては、複数の第２改質スポットからそれぞれ延びる複数の亀裂が互いに繋がるように、複数の第２改質スポットを形成してもよい。これによれば、複数の第２改質スポットからそれぞれ延びる複数の亀裂について、仮想面に垂直な方向における延び幅を確実に抑制することができ、その結果、仮想面に渡る亀裂を仮想面に沿ってより精度良く形成することが可能となる。【００１０】
本開示の一側面のレーザ加工方法では、第２工程においては、複数の第２改質スポットが互いに繋がるように、複数の第２改質スポットを形成してもよい。これによれば、複数の第２改質スポットからそれぞれ延びる複数の亀裂について、仮想面に垂直な方向における延び幅を確実に抑制することができ、その結果、仮想面に渡る亀裂を仮想面に沿ってより精度良く形成することが可能となる。【００１１】
本開示の一側面のレーザ加工方法では、第１工程においては、パルス発振されたレーザ光の集光点を、第１パルスピッチで仮想面に沿って移動させることにより、複数の第１改質スポットを形成し、第２工程においては、パルス発振されたレーザ光の集光点を、第１パルスピッチよりも小さい第２パルスピッチで仮想面に沿って移動させることにより、複数の第２改質スポットを形成してもよい。これによれば、複数の第２改質スポットからそれぞれ延びる複数の亀裂について、仮想面に垂直な方向における延び幅を確実に抑制することができ、その結果、仮想面に渡る亀裂を仮想面に沿ってより精度良く形成することが可能となる。【００１２】
本開示の一側面のレーザ加工方法では、半導体対象物の材料は、ガリウムを含んでもよい。この場合、レーザ光の照射によって、複数の第１改質スポットからそれぞれ延びる複数の亀裂にガリウムが析出すると、当該ガリウムによってレーザ光が吸収され易い状態となる。そのため、複数の第１改質スポットの形成及び複数の第２改質スポットの形成を調整することは、仮想面に渡る亀裂を仮想面に沿って精度良く形成する上で有効である。【００１３】
本開示の一側面のレーザ加工方法では、半導体対象物の材料は、窒化ガリウムを含んでもよい。この場合、レーザ光の照射によって窒化ガリウムが分解されると、複数の第１改質スポットからそれぞれ延びる複数の亀裂にガリウムが析出し、当該ガリウムによってレーザ光が吸収され易い状態となる。そのため、複数の第１改質スポットの形成及び複数の第２改質スポットの形成を調整することは、仮想面に渡る亀裂を仮想面に沿って精度良く形成する上で有効である。更に、レーザ光の照射によって窒化ガリウムが分解されると、複数の亀裂内に窒素ガスが生じる。そのため、当該窒素ガスの圧力（内圧）を利用して、仮想面に渡る亀裂を容易に形成することが可能となる。【００１４】
本開示の一側面の半導体部材製造方法は、上述したレーザ加工方法が備える第１工程及び第２工程と、仮想面に渡る亀裂を境界として半導体対象物から半導体部材を取得する第３工程と、を備える。【００１５】
この半導体部材製造方法によれば、第１工程及び第２工程によって、仮想面に渡る亀裂を仮想面に沿って精度良く形成することが可能となるため、好適な半導体部材の取得が可能となる。【００１６】
本開示の一側面の半導体部材製造方法では、仮想面は、表面に対向する方向に並ぶように複数設定されていてもよい。これによれば、１つの半導体対象物から複数の半導体部材の取得が可能となる。【００１７】
本開示の一側面の半導体部材製造方法では、半導体対象物は、半導体インゴットであり、半導体部材は、半導体ウェハであってもよい。これによれば、複数の好適な半導体ウェハの取得が可能となる。【００１８】
本開示の一側面の半導体部材製造方法では、仮想面は、表面が延在する方向に並ぶように複数設定されていてもよい。これによれば、１つの半導体対象物から複数の半導体部材の取得が可能となる。【００１９】
本開示の一側面の半導体部材製造方法では、半導体対象物は、半導体ウェハであり、半導体部材は、半導体デバイスであってもよい。これによれば、複数の好適な半導体デバイスの取得が可能となる。【００２０】
本開示の一側面のレーザ加工装置は、半導体対象物の内部において半導体対象物の表面に対向する仮想面に沿って、半導体対象物を切断するためのレーザ加工装置であって、半導体対象物を支持するステージと、表面から半導体対象物の内部にレーザ光を入射させることにより、仮想面に沿って複数の第１改質スポット及び複数の第２改質スポットを形成するレーザ照射ユニットと、を備え、仮想面に沿って、第１形成密度となるように複数の第１改質スポットを形成し、複数の第１改質スポットを形成した後に、仮想面に沿って、第１形成密度よりも高い第２形成密度となるように複数の第２改質スポットを形成する。【００２１】
このレーザ加工装置によれば、仮想面に渡る亀裂を仮想面に沿って精度良く形成することが可能となるため、好適な半導体部材の取得が可能となる。
【発明の効果】
【００２２】
本開示によれば、好適な半導体部材の取得を可能にするレーザ加工方法、半導体部材製造方法及びレーザ加工装置を提供することができる。
【図面の簡単な説明】
【００２３】
【図１】図１は、一実施形態のレーザ加工装置の構成図である。
【図２】図２は、第１実施形態のレーザ加工方法及び半導体部材製造方法の対象物であるＧａＮインゴットの側面図である。
【図３】図３は、図２に示されるＧａＮインゴットの平面図である。
【図４】図４は、第１実施形態のレーザ加工方法及び半導体部材製造方法の一工程におけるＧａＮインゴットの一部分の縦断面図である。
【図５】図５は、第１実施形態のレーザ加工方法及び半導体部材製造方法の一工程におけるＧａＮインゴットの一部分の横断面図である。
【図６】図６は、第１実施形態のレーザ加工方法及び半導体部材製造方法の一工程におけるＧａＮインゴットの一部分の縦断面図である。
【図７】図７は、第１実施形態のレーザ加工方法及び半導体部材製造方法の一工程におけるＧａＮインゴットの一部分の横断面図である。
【図８】図８は、第１実施形態のレーザ加工方法及び半導体部材製造方法の一工程におけるＧａＮインゴットの一部分の縦断面図である。
【図９】図９は、第１実施形態のレーザ加工方法及び半導体部材製造方法の一工程におけるＧａＮインゴットの一部分の横断面図である。
【図１０】図１０は、第１実施形態のレーザ加工方法及び半導体部材製造方法の一工程におけるＧａＮインゴットの一部分の縦断面図である。
【図１１】図１１は、第１実施形態のレーザ加工方法及び半導体部材製造方法の一工程におけるＧａＮインゴットの一部分の横断面図である。
【図１２】図１２は、第１実施形態のレーザ加工方法及び半導体部材製造方法の一工程におけるＧａＮインゴットの側面図である。
【図１３】図１３は、第１実施形態のレーザ加工方法及び半導体部材製造方法の一工程におけるＧａＮウェハの側面図である。
【図１４】図１４は、実施例のレーザ加工方法及び半導体部材製造方法によって形成された改質スポット及び亀裂の画像である。
【図１５】図１５は、第１実施形態のレーザ加工方法及び半導体部材製造方法の第２工程において形成される改質スポット及び亀裂の模式図である。
【図１６】図１６は、第２実施形態のレーザ加工方法及び半導体部材製造方法の対象物であるＧａＮウェハの平面図である。
【図１７】図１７は、第２実施形態のレーザ加工方法及び半導体部材製造方法の一工程におけるＧａＮウェハの一部分の側面図である。
【図１８】図１８は、第２実施形態のレーザ加工方法及び半導体部材製造方法の一工程におけるＧａＮウェハの一部分の側面図である。
【図１９】図１９は、第２実施形態のレーザ加工方法及び半導体部材製造方法の一工程における半導体デバイスの側面図である。
【図２０】図２０は、変形例のレーザ加工方法及び半導体部材製造方法の一工程におけるＧａＮインゴットの平面図である。
【図２１】図２１は、変形例のレーザ加工方法及び半導体部材製造方法の一工程におけるＧａＮインゴットの平面図である。
【発明を実施するための形態】
【００２４】
以下、本開示の実施形態について、図面を参照して詳細に説明する。なお、各図において同一又は相当部分には同一符号を付し、重複する説明を省略する。
［レーザ加工装置の構成］
【００２５】
図１に示されるように、レーザ加工装置１は、ステージ２と、光源３と、空間光変調器４と、集光レンズ５と、制御部６と、を備えている。レーザ加工装置１は、対象物１１にレーザ光Ｌを照射することにより、対象物１１に改質領域１２を形成する装置である。以下、第１水平方向をＸ方向といい、第１水平方向に垂直な第２水平方向をＹ方向という。また、鉛直方向をＺ方向という。
【００２６】
ステージ２は、例えば対象物１１に貼り付けられたフィルムを吸着することにより、対象物１１を支持する。本実施形態では、ステージ２は、Ｘ方向及びＹ方向のそれぞれに沿って移動可能である。また、ステージ２は、Ｚ方向に平行な軸線を中心線として回転可能である。
【００２７】
光源３は、例えばパルス発振方式によって、対象物１１に対して透過性を有するレーザ光Ｌを出力する。空間光変調器４は、光源３から出力されたレーザ光Ｌを変調する。空間光変調器４は、例えば反射型液晶（ＬＣＯＳ：Liquid  Crystal  on  Silicon）の空間光変調器（ＳＬＭ：Spatial  Light  Modulator）である。集光レンズ５は、空間光変調器４によって変調されたレーザ光Ｌを集光する。本実施形態では、空間光変調器４及び集光レンズ５は、レーザ照射ユニットとして、Ｚ方向に沿って移動可能である。
【００２８】
ステージ２に支持された対象物１１の内部にレーザ光Ｌが集光されると、レーザ光Ｌの集光点Ｃに対応する部分においてレーザ光Ｌが特に吸収され、対象物１１の内部に改質領域１２が形成される。改質領域１２は、密度、屈折率、機械的強度、その他の物理的特性が周囲の非改質領域とは異なる領域である。改質領域１２としては、例えば、溶融処理領域、クラック領域、絶縁破壊領域、屈折率変化領域等がある。
【００２９】
一例として、ステージ２をＸ方向に沿って移動させ、対象物１１に対して集光点ＣをＸ方向に沿って相対的に移動させると、複数の改質スポット１３がＸ方向に沿って１列に並ぶように形成される。１つの改質スポット１３は、１パルスのレーザ光Ｌの照射によって形成される。１列の改質領域１２は、１列に並んだ複数の改質スポット１３の集合である。隣り合う改質スポット１３は、対象物１１に対する集光点Ｃの相対的な移動速度及びレーザ光Ｌの繰り返し周波数によって、互いに繋がる場合も、互いに離れる場合もある。
【００３０】
制御部６は、ステージ２、光源３、空間光変調器４及び集光レンズ５を制御する。制御部６は、プロセッサ、メモリ、ストレージ及び通信デバイス等を含むコンピュータ装置として構成されている。制御部６では、メモリ等に読み込まれたソフトウェア（プログラム）が、プロセッサによって実行され、メモリ及びストレージにおけるデータの読み出し及び書き込み、並びに、通信デバイスによる通信が、プロセッサによって制御される。これにより、制御部６は、各種機能を実現する。
［第１実施形態のレーザ加工方法及び半導体部材製造方法］
【００３１】
第１実施形態のレーザ加工方法及び半導体部材製造方法の対象物１１は、図２及び図３に示されるＧａＮインゴット（半導体インゴット、半導体対象物）２０である。ＧａＮインゴット２０は、窒化ガリウム（ＧａＮ）からなり、例えば円板状を呈している。一例として、ＧａＮインゴット２０の直径は２inであり、ＧａＮインゴット２０の厚さは２ｍｍである。ＧａＮインゴット２０には、複数の仮想面１５が設定されている。複数の仮想面１５のそれぞれは、ＧａＮインゴット２０の内部においてＧａＮインゴット２０の表面２０ａに対向する面であり、表面２０ａに対向する方向に並ぶように設定されている。一例として、複数の仮想面１５のそれぞれは、表面２０ａに平行な面であり、円形状を呈している。ＧａＮインゴット２０には、複数の仮想面１５のそれぞれを囲むように複数の周縁領域１６が設定されている。つまり、複数の仮想面１５のそれぞれは、ＧａＮインゴット２０の側面２０ｂに至っていない。一例として、隣り合う仮想面１５間の距離は１００μｍであり、周縁領域１６の幅（第１実施形態では、仮想面１５の外縁と側面２０ｂとの距離）は３０μｍ以上である。
【００３２】
第１実施形態のレーザ加工方法及び半導体部材製造方法では、上述したレーザ加工装置１を用いることにより、複数の仮想面１５のそれぞれに沿って複数の改質スポット１３を形成する。具体的には、ステージ２がＧａＮインゴット２０を支持し、空間光変調器４及び集光レンズ５によって構成されたレーザ照射ユニットが、表面２０ａからＧａＮインゴット２０の内部にレーザ光Ｌを入射させることにより、複数の仮想面１５のそれぞれに沿って複数の改質スポット１３を形成する。そして、第１実施形態の半導体部材製造方法では、複数の仮想面１５のそれぞれに沿ってＧａＮインゴット２０を切断することにより、ＧａＮインゴット２０から複数のＧａＮウェハ（半導体部材）３０を取得する。ＧａＮウェハ３０は、ＧａＮからなり、例えば円板状を呈している。一例として、ＧａＮウェハ３０の直径は２inであり、ＧａＮウェハ３０の厚さは１００μｍである。
【００３３】
以下、第１実施形態のレーザ加工方法及び半導体部材製造方法について、詳細に説明する。第１実施形態のレーザ加工方法及び半導体部材製造方法において、複数の改質スポット１３の形成は、例えば５３２ｎｍの波長を有するレーザ光Ｌの照射によって、表面２０ａとは反対側から１つの仮想面１５ごとに順次に実施される。複数の改質スポット１３の形成は、複数の仮想面１５のそれぞれにおいて同様であるため、以下では、表面２０ａに最も近い仮想面１５に沿った複数の改質スポット１３の形成について、図４〜図１１を参照して詳細に説明する。なお、図５、図７、図９及び図１１において、矢印は、レーザ光Ｌの集光点Ｃの軌跡を示している。また、後述する改質スポット１３ａ，１３ｂ，１３ｃ，１３ｄを包括して改質スポット１３といい、後述する亀裂１４ａ，１４ｂ，１４ｃ，１４ｄを包括して亀裂１４という場合がある。
【００３４】
まず、図４及び図５に示されるように、表面２０ａからＧａＮインゴット２０の内部にレーザ光Ｌを入射させることにより、仮想面１５に沿って（例えば、仮想面１５の全体に沿って２次元に並ぶように）複数の改質スポット（第１改質スポット）１３ａを形成する（第１工程）。このとき、複数の改質スポット１３ａからそれぞれ延びる複数の亀裂１４ａが互いに繋がらないように、複数の改質スポット１３ａを形成する。また、パルス発振されたレーザ光Ｌの集光点Ｃを仮想面１５に沿って移動させることにより、複数列の改質スポット１３ａを形成する。なお、図４及び図５では、改質スポット１３ａが白抜き（ハッチングなし）で示されており、亀裂１４ａが延びる範囲が破線で示されている（図６〜図１１でも同様）。
【００３５】
第１実施形態では、複数の改質スポット１３ａを形成するために、パルス発振されたレーザ光Ｌが、Ｙ方向に並ぶ複数（例えば６つ）の集光点Ｃに集光されるように、空間光変調器４によって変調される。そして、複数の集光点Ｃが、Ｘ方向に沿って仮想面１５上を相対的に移動させられる。複数の改質スポット１３ａを形成する場合の一例として、Ｙ方向において隣り合う集光点Ｃ間の距離は８μｍであり、レーザ光Ｌのパルスピッチ（すなわち、複数の集光点Ｃの相対的な移動速度を、レーザ光Ｌの繰り返し周波数で除した値）は１０μｍであり、１つの集光点Ｃ当たりのレーザ光Ｌのパルスエネルギー（以下、単に「レーザ光Ｌのパルスエネルギー」という）は０．３３μＪである。この場合、Ｙ方向において隣り合う改質スポット１３ａの中心間距離は８μｍとなり、Ｘ方向において隣り合う改質スポット１３ａの中心間距離は１０μｍとなる。
【００３６】
続いて、図６及び図７に示されるように、表面２０ａからＧａＮインゴット２０の内部にレーザ光Ｌを入射させることにより、仮想面１５に沿って（例えば、仮想面１５の全体に沿って２次元に並ぶように）複数の改質スポット（第１改質スポット）１３ｂを形成する（第１工程）。このとき、複数の改質スポット１３ａ及び複数の亀裂１４ａに重ならないように、且つ複数の改質スポット１３ｂからそれぞれ延びる複数の亀裂１４ｂが互いに繋がらないように、複数の改質スポット１３ｂを形成する。また、パルス発振されたレーザ光Ｌの集光点Ｃを複数列の改質スポット１３ａの列間において仮想面１５に沿って移動させることにより、複数列の改質スポット１３ｂを形成する。なお、図６及び図７では、改質スポット１３ｂがドットハッチングで示されており、亀裂１４ｂが延びる範囲が破線で示されている（図８〜図１１でも同様）。
【００３７】
第１実施形態では、複数の改質スポット１３ｂを形成するために、パルス発振されたレーザ光Ｌが、Ｙ方向に並ぶ複数（例えば６つ）の集光点Ｃに集光されるように、空間光変調器４によって変調される。そして、複数の集光点Ｃが、複数列の改質スポット１３ａの列間の中心において、Ｘ方向に沿って仮想面１５上を相対的に移動させられる。複数の改質スポット１３ｂを形成する場合の一例として、Ｙ方向において隣り合う集光点Ｃ間の距離は８μｍであり、レーザ光Ｌのパルスピッチは１０μｍであり、レーザ光Ｌのパルスエネルギーは０．３３μＪである。この場合、Ｙ方向において隣り合う改質スポット１３ｂの中心間距離は８μｍとなり、Ｘ方向において隣り合う改質スポット１３ｂの中心間距離は１０μｍとなる。
【００３８】
続いて、図８及び図９に示されるように、表面２０ａからＧａＮインゴット２０の内部にレーザ光Ｌを入射させることにより、仮想面１５に沿って（例えば、仮想面１５の全体に沿って２次元に並ぶように）複数の改質スポット（第２改質スポット）１３ｃを形成する（第２工程）。このとき、複数の改質スポット１３ｃが互いに繋がるように、複数の改質スポット１３ｃを形成する。更に、図１０及び図１１に示されるように、表面２０ａからＧａＮインゴット２０の内部にレーザ光Ｌを入射させることにより、仮想面１５に沿って（例えば、仮想面１５の全体に沿って２次元に並ぶように）複数の改質スポット（第２改質スポット）１３ｄを形成する（第２工程）。このとき、複数の改質スポット１３ｄが互いに繋がるように、複数の改質スポット１３ｄを形成する。複数の改質スポット１３ｃ，１３ｄを形成する際には、複数の改質スポット１３ａ，１３ｂに重ならないように、複数の改質スポット１３ｃ，１３ｄを形成する。また、パルス発振されたレーザ光Ｌの集光点Ｃを複数列の改質スポット１３ａ，１３ｂの列間において仮想面１５に沿って移動させることにより、複数列の改質スポット１３ｃ，１３ｄを形成する。このとき、複数の改質スポット１３ｃ，１３ｄからそれぞれ延びる複数の亀裂１４ｃ，１４ｄが、複数の亀裂１４ａ，１４ｂに繋がってもよい。なお、図８及び図９では、改質スポット１３ｃが実線ハッチングで示されており、亀裂１４ｃが延びる範囲が破線で示されている（図１０及び図１１でも同様）。また、図１０及び図１１では、改質スポット１３ｄが実線ハッチング（改質スポット１３ｃの実線ハッチングとは逆に傾斜する実線ハッチング）で示されており、亀裂１４ｄが延びる範囲が破線で示されている。
【００３９】
第１実施形態では、パルス発振されたレーザ光Ｌが、Ｙ方向に並ぶ複数（例えば６つ）の集光点Ｃに集光されるように、空間光変調器４によって変調される。そして、複数の集光点Ｃが、複数列の改質スポット１３ａ，１３ｂの列間の中心において、Ｘ方向に沿って仮想面１５上を相対的に移動させられる。複数の改質スポット１３ｃ，１３ｄを形成する場合の一例として、Ｙ方向において隣り合う集光点Ｃ間の距離は８μｍであり、レーザ光Ｌのパルスピッチは１μｍであり、レーザ光Ｌのパルスエネルギーは０．３３μＪである。この場合、Ｙ方向において隣り合う改質スポット１３ｃの中心間距離は８μｍとなり、Ｘ方向において隣り合う改質スポット１３ｃの中心間距離は１μｍとなる。また、Ｙ方向において隣り合う改質スポット１３ｄの中心間距離は８μｍとなり、Ｘ方向において隣り合う改質スポット１３ｄの中心間距離は１μｍとなる。
【００４０】
以上のように、複数の仮想面１５のそれぞれに沿って複数の改質スポット１３ａ，１３ｂを形成する第１工程においては、複数の仮想面１５のそれぞれに沿って、第１形成密度となるように複数の改質スポット１３ａ，１３ｂｄを形成する。第１形成密度とは、１つの仮想面１５に着目した場合の「単位面積当たりの改質スポット１３ａ，１３ｂの数」に相当する。そして、複数の仮想面１５のそれぞれに沿って複数の改質スポット１３ｃ，１３ｄを形成する第２工程においては、複数の仮想面１５のそれぞれに沿って、第１形成密度よりも高い第２形成密度となるように複数の改質スポット１３ｃ，１３ｄを形成する。第２形成密度とは、１つの仮想面１５に着目した場合の「単位面積当たりの改質スポット１３ｃ，１３ｄの数」に相当する。第１実施形態では、複数の仮想面１５のそれぞれに沿って複数の改質スポット１３ａ，１３ｂを形成する第１工程においては、パルス発振されたレーザ光Ｌの集光点Ｃを、第１パルスピッチ（例えば１０μｍ）で複数の仮想面１５のそれぞれに沿って移動させる。そして、複数の仮想面１５のそれぞれに沿って複数の改質スポット１３ｃ，１３ｄを形成する第２工程においては、パルス発振されたレーザ光Ｌの集光点Ｃを、第１パルスピッチよりも小さい第２パルスピッチ（例えば１μｍ）で複数の仮想面１５のそれぞれに沿って移動させる。
【００４１】
続いて、ヒータ等を備える加熱装置を用いて、ＧａＮインゴット２０を加熱し、複数の仮想面１５のそれぞれにおいて、複数の改質スポット１３からそれぞれ延びる複数の亀裂１４を互いに繋げることにより、図１２に示されるように、複数の仮想面１５のそれぞれにおいて、仮想面１５に渡る亀裂１７（以下、単に「亀裂１７」という）を形成する。図１２では、複数の改質スポット１３及び複数の亀裂１４、並びに、亀裂１７が形成される範囲が破線で示されている。なお、加熱以外の方法でＧａＮインゴット２０に何らかの力を作用させることにより、複数の亀裂１４を互いに繋げて亀裂１７を形成してもよい。また、仮想面１５に沿って複数の改質スポット１３を形成することにより、複数の亀裂１４を互いに繋げて亀裂１７を形成してもよい。
【００４２】
ここで、ＧａＮインゴット２０においては、複数の改質スポット１３からそれぞれ延びる複数の亀裂１４内に窒素ガスが生じている。そのため、ＧａＮインゴット２０を加熱して窒素ガスを膨張させることにより、窒素ガスの圧力（内圧）を利用して亀裂１７を形成することができる。しかも、周縁領域１６によって、当該周縁領域１６が囲む仮想面１５の外部（例えば、ＧａＮインゴット２０の側面２０ｂ）への複数の亀裂１４の進展が阻まれるため、複数の亀裂１４内に生じた窒素ガスが仮想面１５の外部に逃げるのを抑制することができる。つまり、周縁領域１６は、改質スポット１３を含まない非改質領域であって、当該周縁領域１６が囲む仮想面１５に亀裂１７が形成される際に、当該周縁領域１６が囲む仮想面１５の外部への複数の亀裂１４の進展を阻む領域である。そのために、周縁領域１６の幅を３０μｍ以上とすることが好ましい。
【００４３】
続いて、研削装置を用いて、ＧａＮインゴット２０のうち複数の周縁領域１６及び複数の仮想面１５のそれぞれに対応する部分を研削（研磨）することにより、図１３に示されるように、複数の亀裂１７のそれぞれを境界としてＧａＮインゴット２０から複数のＧａＮウェハ３０を取得する（第３工程）。このように、ＧａＮインゴット２０は、複数の仮想面１５のそれぞれに沿って切断される。なお、研削以外の機械加工、レーザ加工等によって、ＧａＮインゴット２０のうち複数の周縁領域１６に対応する部分を除去してもよい。
【００４４】
以上の工程のうち、複数の仮想面１５のそれぞれに沿って複数の改質スポット１３を形成する工程までが、第１実施形態のレーザ加工方法である。また、以上の工程のうち、複数の亀裂１７のそれぞれを境界としてＧａＮインゴット２０から複数のＧａＮウェハ３０を取得する工程までが、第１実施形態の半導体部材製造方法である。
【００４５】
以上説明したように、第１実施形態のレーザ加工方法では、複数の仮想面１５のそれぞれにおいて、第１形成密度となるように複数の改質スポット１３ａ，１３ｂを仮想面１５に沿って形成し、その後に、第１形成密度よりも高い第２形成密度となるように複数の改質スポット１３ｃ，１３ｄを仮想面１５に沿って形成する。これにより、複数の仮想面１５のそれぞれにおいて、複数の改質スポット１３ｃ，１３ｄからそれぞれ延びる複数の亀裂１４ｃ，１４ｄについて、仮想面１５に垂直な方向における延び幅（以下、単に「延び幅」という）を抑制することができ、その結果、亀裂１７を仮想面１５に沿って精度良く形成することが可能となる。複数の亀裂１４ｃ，１４ｄの延び幅が抑制されるのは、形成済みの複数の亀裂１４ａ，１４ｂがガイドとして機能するためと推測される。よって、第１実施形態のレーザ加工方法によれば、複数の亀裂１７のそれぞれを境界としてＧａＮインゴット２０から複数のＧａＮウェハ３０を取得することにより、複数の好適なＧａＮウェハ３０の取得が可能となる。
【００４６】
同様に、第１実施形態のレーザ加工方法を実施するレーザ加工装置１によれば、複数の仮想面１５のそれぞれにおいて、亀裂１７を仮想面１５に沿って精度良く形成することが可能となるため、複数の好適なＧａＮウェハ３０の取得が可能となる。
【００４７】
また、第１実施形態のレーザ加工方法では、複数の仮想面１５のそれぞれにおいて、複数の改質スポット１３ａ，１３ｂからそれぞれ延びる複数の亀裂１４ａ，１４ｂが互いに繋がらないように複数の改質スポット１３ａ，１３ｂを形成する。これにより、複数の仮想面１５のそれぞれにおいて、複数の改質スポット１３ａ，１３ｂからそれぞれ延びる複数の亀裂１４ａ，１４ｂの延び幅を抑制することができ、その結果、亀裂１７を仮想面１５に沿ってより精度良く形成することが可能となる。
【００４８】
また、第１実施形態のレーザ加工方法では、複数の仮想面１５のそれぞれにおいて、複数の改質スポット１３ｃ，１３ｄが互いに繋がるように複数の改質スポット１３ｃ，１３ｄを形成する。これにより、複数の仮想面１５のそれぞれにおいて、複数の改質スポット１３ｃ，１３ｄからそれぞれ延びる複数の亀裂１４ｃ，１４ｄの延び幅を確実に抑制することができ、その結果、亀裂１７を仮想面１５に沿ってより精度良く形成することが可能となる。
【００４９】
また、第１実施形態のレーザ加工方法では、複数の仮想面１５のそれぞれにおいて、パルス発振されたレーザ光Ｌの集光点Ｃを、第１パルスピッチで仮想面１５に沿って移動させることにより、複数の改質スポット１３ａ，１３ｂを形成し、その後に、パルス発振されたレーザ光Ｌの集光点Ｃを、第１パルスピッチよりも小さい第２パルスピッチで仮想面１５に沿って移動させることにより、複数の改質スポット１３ｃ，１３ｄを形成する。これにより、複数の仮想面１５のそれぞれにおいて、複数の改質スポット１３ｃ，１３ｄからそれぞれ延びる複数の亀裂１４ｃ，１４ｄの延び幅を確実に抑制することができ、その結果、亀裂１７を仮想面１５に沿ってより精度良く形成することが可能となる。
【００５０】
また、第１実施形態のレーザ加工方法では、ＧａＮインゴット２０の材料に含まれる窒化ガリウムがレーザ光Ｌの照射によって分解されると、複数の改質スポット１３からそれぞれ延びる複数の亀裂１４にガリウムが析出し、当該ガリウムによってレーザ光Ｌが吸収され易い状態となる。そのため、複数の改質スポット１３ａ，１３ｂの形成及び複数の改質スポット１３ｃ，１３ｄの形成を調整することは、亀裂１７を仮想面１５に沿って精度良く形成する上で有効である。更に、ＧａＮインゴット２０の材料に含まれる窒化ガリウムがレーザ光Ｌの照射によって分解されると、複数の亀裂１４内に窒素ガスが生じる。そのため、当該窒素ガスの圧力（内圧）を利用して、亀裂１７を容易に形成することが可能となる。
【００５１】
また、第１実施形態の半導体部材製造方法によれば、第１実施形態のレーザ加工方法に含まれる工程によって、複数の仮想面１５のそれぞれに沿って亀裂１７を精度良く形成することが可能となるため、複数の好適なＧａＮウェハ３０の取得が可能となる。
【００５２】
また、第１実施形態の半導体部材製造方法では、複数の仮想面１５が、ＧａＮインゴット２０の表面２０ａに対向する方向に並ぶように設定されている。これにより、１つのＧａＮインゴット２０から複数のＧａＮウェハ３０の取得が可能となる。
【００５３】
図１４は、実施例のレーザ加工方法及び半導体部材製造方法によって形成された改質スポット及び亀裂の画像である。図１４に示される実施例１では、仮想面１５に沿って複数の改質スポット１３ｃ，１３ｄを形成する際にレーザ光Ｌのパルスピッチを５μｍとした点を除き、上述した第１実施形態のレーザ加工方法と同じ条件で、仮想面１５に沿って複数の改質スポット１３を形成した。実施例１では、複数の改質スポット１３からそれぞれ延びる複数の亀裂１４について、仮想面１５に垂直な方向における延び幅は、１００μｍ程度となった。
【００５４】
図１４に示される実施例２では、仮想面１５に沿って複数の改質スポット１３ｃ，１３ｄを形成する際にレーザ光Ｌのパルスピッチを２．５μｍとした点を除き、上述した第１実施形態のレーザ加工方法と同じ条件で、仮想面１５に沿って複数の改質スポット１３を形成した。実施例２は、複数の改質スポット１３ｃ，１３ｄが互いに繋がらないように、且つ複数の改質スポット１３ｃ，１３ｄからそれぞれ延びる複数の亀裂１４ｃ，１４ｄが互いに繋がるように、複数の改質スポット１３ｃ，１３ｄを形成した場合に相当する。実施例２では、複数の改質スポット１３からそれぞれ延びる複数の亀裂１４について、仮想面１５に垂直な方向における延び幅は、１００μｍ程度となった。
【００５５】
図１４に示される実施例３では、仮想面１５に沿って複数の改質スポット１３ｃ，１３ｄを形成する際にレーザ光Ｌのパルスピッチを１μｍとした点を含め、上述した第１実施形態のレーザ加工方法と同じ条件で、仮想面１５に沿って複数の改質スポット１３を形成した。実施例３は、複数の改質スポット１３ｃ，１３ｄが互いに繋がるように、複数の改質スポット１３ｃ，１３ｄを形成した場合に相当する。実施例３では、複数の改質スポット１３からそれぞれ延びる複数の亀裂１４について、仮想面１５に垂直な方向における延び幅は、２５μｍ程度となった。
【００５６】
以上の結果から、複数の改質スポット１３ａ，１３ｂの形成密度（第１形成密度）よりも高い密度（第２形成密度）となるように複数の改質スポット１３ｃ，１３ｄを仮想面１５に沿って形成することに加え、複数の亀裂１４ｃ，１４ｄが互いに繋がるように、又は複数の改質スポット１３ｃ，１３ｄが互いに繋がるように、複数の改質スポット１３ｃ，１３ｄを形成することが、より好ましいことが分かった。なお、複数の改質スポット１３ｃ，１３ｄを仮想面１５に沿って形成する際には、図１５に示される複数の応力変化領域１８が互いに繋がるように、又は図１５に示される複数の集光領域Ｃｒが互いに繋がるように、複数の改質スポット１３ｃ，１３ｄを形成してもよい（図１５には、改質スポット１３ｃ，１３ｄのうち改質スポット１３ｃが例示されている）。応力変化領域１８は、各改質スポット１３の周囲の領域であって、各改質スポット１３の形成によって対象物１１に内部応力が生じる領域である。集光領域Ｃｒは、レーザ光Ｌの集光点Ｃを含む領域であって、各改質スポット１３の形成のためにレーザ光Ｌが集光される領域である。
［第２実施形態のレーザ加工方法及び半導体部材製造方法］
【００５７】
第２実施形態のレーザ加工方法及び半導体部材製造方法の対象物１１は、図１６に示されるＧａＮウェハ（半導体ウェハ、半導体対象物）３０である。ＧａＮウェハ３０は、ＧａＮからなり、例えば円板状を呈している。一例として、ＧａＮウェハ３０の直径は２inであり、ＧａＮウェハ３０の厚さは１００μｍである。ＧａＮウェハ３０には、複数の仮想面１５が設定されている。複数の仮想面１５のそれぞれは、ＧａＮウェハ３０の内部においてＧａＮウェハ３０の表面３０ａに対向する面であり、表面３０ａが延在する方向に並ぶように設定されている。一例として、複数の仮想面１５のそれぞれは、表面３０ａに平行な面であり、例えば矩形状を呈している。一例として、複数の仮想面１５のそれぞれは、ＧａＮウェハ３０のオリエンテーションフラット３１に平行な方向及び垂直な方向に２次元状に並ぶように設定されている。ＧａＮウェハ３０には、複数の仮想面１５のそれぞれを囲むように複数の周縁領域１６が設定されている。つまり、複数の仮想面１５のそれぞれは、ＧａＮウェハ３０の側面３０ｂに至っていない。一例として、複数の仮想面１５のそれぞれに対応する周縁領域１６の幅（第２実施形態では、隣り合う仮想面１５間の距離の半分）は３０μｍ以上である。
【００５８】
第２実施形態のレーザ加工方法及び半導体部材製造方法の対象物１１では、上述したレーザ加工装置１を用いることにより、複数の仮想面１５のそれぞれに沿って複数の改質スポット１３を形成する。具体的には、ステージ２がＧａＮウェハ３０を支持し、空間光変調器４及び集光レンズ５によって構成されたレーザ照射ユニットが、表面３０ａからＧａＮウェハ３０の内部にレーザ光Ｌを入射させることにより、複数の仮想面１５のそれぞれに沿って複数の改質スポット１３を形成する。そして、第２実施形態の半導体部材製造方法では、複数の仮想面１５のそれぞれに沿ってＧａＮウェハ３０を切断することにより、ＧａＮウェハ３０から複数の半導体デバイス（半導体部材）４０を取得する。半導体デバイス４０の基板部分は、ＧａＮからなり、例えば矩形状を呈している。一例として、半導体デバイス４０の基板部分の外形は１ｍｍ×１ｍｍであり、半導体デバイス４０の基板部分の厚さは数十μｍである。
【００５９】
以下、第２実施形態のレーザ加工方法及び半導体部材製造方法について、詳細に説明する。まず、上述したレーザ加工装置１を用いて、複数の仮想面１５のそれぞれに沿って複数の改質スポット１３を形成する。複数の仮想面１５のそれぞれに沿った複数の改質スポット１３の形成は、第１実施形態のレーザ加工方法及び半導体部材製造方法の第１工程及び第２工程と同様に、実施される。これにより、ＧａＮウェハ３０においては、図１７に示されるように、複数の仮想面１５のそれぞれに沿って、複数の改質スポット１３（すなわち、改質スポット１３ａ，１３ｂ，１３ｃ，１３ｄ）及び複数の亀裂１４（すなわち、亀裂１４ａ，１４ｂ，１４ｃ，１４ｄ）が形成される。図１７では、複数の改質スポット１３及び複数の亀裂１４が形成される範囲が破線で示されている。
【００６０】
続いて、半導体製造装置を用いて、図１８に示されるように、ＧａＮウェハ３０の表面３０ａに複数の機能素子３２を形成する。複数の機能素子３２のそれぞれは、ＧａＮウェハ３０の厚さ方向から見た場合に１つの機能素子３２が１つの仮想面１５に含まれるように、形成される。機能素子３２は、例えば、フォトダイオード等の受光素子、レーザダイオード等の発光素子、メモリ等の回路素子等である。
【００６１】
第２実施形態では、ＧａＮウェハ３０の表面３０ａに複数の機能素子３２を形成する際に、半導体製造装置が加熱装置として機能する。つまり、半導体製造装置を用いて、ＧａＮウェハ３０の表面３０ａに複数の機能素子３２を形成する際にＧａＮウェハ３０を加熱し、複数の仮想面１５のそれぞれにおいて、複数の改質スポット１３からそれぞれ延びる複数の亀裂１４を互いに繋げることにより、複数の仮想面１５のそれぞれにおいて、亀裂１７（すなわち、仮想面１５に渡る亀裂１７）を形成する。図１８では、複数の改質スポット１３及び複数の亀裂１４、並びに、亀裂１７が形成される範囲が破線で示されている。なお、半導体製造装置とは別の加熱装置を用いてもよい。また、加熱以外の方法でＧａＮウェハ３０に何らかの力を作用させることにより、複数の亀裂１４を互いに繋げて亀裂１７を形成してもよい。また、仮想面１５に沿って複数の改質スポット１３を形成することにより、複数の亀裂１４を互いに繋げて亀裂１７を形成してもよい。
【００６２】
ここで、ＧａＮウェハ３０においては、複数の改質スポット１３からそれぞれ延びる複数の亀裂１４内に窒素ガスが生じている。そのため、ＧａＮインゴット２０を加熱して窒素ガスを膨張させることにより、窒素ガスの圧力を利用して亀裂１７を形成することができる。しかも、周縁領域１６によって、当該周縁領域１６が囲む仮想面１５の外部（例えば、隣り合う仮想面１５、ＧａＮウェハ３０の側面３０ｂ）への複数の亀裂１４の進展が阻まれるため、複数の亀裂１４内に生じた窒素ガスが仮想面１５の外部に逃げるのを抑制することができる。つまり、周縁領域１６は、改質スポット１３を含まない非改質領域であって、当該周縁領域１６が囲む仮想面１５に亀裂１７が形成される際に、当該周縁領域１６が囲む仮想面１５の外部への複数の亀裂１４の進展を阻む領域である。そのために、周縁領域１６の幅を３０μｍ以上とすることが好ましい。
【００６３】
続いて、レーザ加工装置を用いて、ＧａＮウェハ３０を機能素子３２ごとに切断すると共に、研削装置を用いて、複数の仮想面１５のそれぞれに対応する部分を研削することにより、図１９に示されるように、複数の亀裂１７のそれぞれを境界としてＧａＮウェハ３０から複数の半導体デバイス４０を取得する（第３工程）。このように、ＧａＮウェハ３０は、複数の仮想面１５のそれぞれに沿って切断される。なお、レーザ加工以外の機械加工（例えばブレードダイシング）等によって、ＧａＮウェハ３０を機能素子３２ごとに切断してもよい。
【００６４】
以上の工程のうち、複数の仮想面１５のそれぞれに沿って複数の改質スポット１３を形成する工程までが、第２実施形態のレーザ加工方法である。また、以上の工程のうち、複数の亀裂１７のそれぞれを境界としてＧａＮウェハ３０から複数の半導体デバイス４０を取得する工程までが、第２実施形態の半導体部材製造方法である。
【００６５】
以上説明したように、第２実施形態のレーザ加工方法によれば、第１実施形態のレーザ加工方法と同様に、複数の仮想面１５のそれぞれにおいて、複数の改質スポット１３ｃ，１３ｄからそれぞれ延びる複数の亀裂１４ｃ，１４ｄの延び幅を抑制することができ、その結果、亀裂１７を仮想面１５に沿って精度良く形成することが可能となる。よって、第２実施形態のレーザ加工方法によれば、複数の亀裂１７のそれぞれを境界としてＧａＮウェハ３０から複数の半導体デバイス４０を取得することにより、複数の好適な半導体デバイス４０の取得が可能となる。
【００６６】
同様に、第２実施形態のレーザ加工方法を実施するレーザ加工装置１によれば、複数の仮想面１５のそれぞれにおいて、亀裂１７を仮想面１５に沿って精度良く形成することが可能となるため、複数の好適な半導体デバイス４０の取得が可能となる。
【００６７】
また、第２実施形態のレーザ加工方法では、複数の仮想面１５のそれぞれにおいて、複数の改質スポット１３ａ，１３ｂからそれぞれ延びる複数の亀裂１４ａ，１４ｂが互いに繋がらないように複数の改質スポット１３ａ，１３ｂを形成する。これにより、複数の仮想面１５のそれぞれにおいて、複数の改質スポット１３ａ，１３ｂからそれぞれ延びる複数の亀裂１４ａ，１４ｂの延び幅を抑制することができ、その結果、亀裂１７を仮想面１５に沿ってより精度良く形成することが可能となる。
【００６８】
また、第２実施形態のレーザ加工方法では、複数の仮想面１５のそれぞれにおいて、複数の改質スポット１３ｃ，１３ｄが互いに繋がるように複数の改質スポット１３ｃ，１３ｄを形成する。これにより、複数の仮想面１５のそれぞれにおいて、複数の改質スポット１３ｃ，１３ｄからそれぞれ延びる複数の亀裂１４ｃ，１４ｄの延び幅を確実に抑制することができ、その結果、亀裂１７を仮想面１５に沿ってより精度良く形成することが可能となる。
【００６９】
また、第２実施形態のレーザ加工方法では、複数の仮想面１５のそれぞれにおいて、パルス発振されたレーザ光Ｌの集光点Ｃを、第１パルスピッチで仮想面１５に沿って移動させることにより、複数の改質スポット１３ａ，１３ｂを形成し、その後に、パルス発振されたレーザ光Ｌの集光点Ｃを、第１パルスピッチよりも小さい第２パルスピッチで仮想面１５に沿って移動させることにより、複数の改質スポット１３ｃ，１３ｄを形成する。これにより、複数の仮想面１５のそれぞれにおいて、複数の改質スポット１３ｃ，１３ｄからそれぞれ延びる複数の亀裂１４ｃ，１４ｄの延び幅を確実に抑制することができ、その結果、亀裂１７を仮想面１５に沿ってより精度良く形成することが可能となる。
【００７０】
また、第２実施形態のレーザ加工方法では、ＧａＮウェハ３０の材料に含まれる窒化ガリウムがレーザ光Ｌの照射によって分解されると、複数の改質スポット１３からそれぞれ延びる複数の亀裂１４にガリウムが析出し、当該ガリウムによってレーザ光Ｌが吸収され易い状態となる。そのため、複数の改質スポット１３ａ，１３ｂの形成及び複数の改質スポット１３ｃ，１３ｄの形成を調整することは、亀裂１７を仮想面１５に沿って精度良く形成する上で有効である。更に、ＧａＮウェハ３０の材料に含まれる窒化ガリウムがレーザ光Ｌの照射によって分解されると、複数の亀裂１４内に窒素ガスが生じる。そのため、当該窒素ガスの圧力を利用して、亀裂１７を容易に形成することが可能となる。
【００７１】
また、第２実施形態の半導体部材製造方法によれば、第２実施形態のレーザ加工方法に含まれる工程によって、複数の仮想面１５のそれぞれに沿って亀裂１７を精度良く形成することが可能となるため、複数の好適な半導体デバイス４０の取得が可能となる。
【００７２】
また、第２実施形態の半導体部材製造方法では、複数の仮想面１５が、ＧａＮウェハ３０の表面３０ａが延在する方向に並ぶように設定されている。これにより、１つのＧａＮウェハ３０から複数の半導体デバイス４０の取得が可能となる。
［変形例］
【００７３】
本開示は、上述した実施形態に限定されない。例えば、レーザ光Ｌに関する各種数値は、上述したものに限定されない。ただし、亀裂１４が改質スポット１３からレーザ光Ｌの入射側及びその反対側に延びるのを抑制するためには、レーザ光Ｌのパルスエネルギーが０．１μＪ〜１μＪであり且つレーザ光Ｌのパルス幅が２００ｆｓ〜１ｎｓであることが好ましい。
【００７４】
また、本開示の一側面のレーザ加工方法及び半導体部材製造方法によって加工される半導体対象物は、第１実施形態のＧａＮインゴット２０及び第２実施形態のＧａＮウェハ３０に限定されない。また、本開示の一側面の半導体部材製造方法によって製造される半導体部材は、第１実施形態のＧａＮウェハ３０及び第２実施形態の半導体デバイス４０に限定されない。一例として、半導体対象物の材料は、ＳｉＣであってもよい。その場合にも、本開示の一側面のレーザ加工方法及び半導体部材製造方法によれば、仮想面に渡る亀裂を仮想面に沿って精度良く形成することが可能となる。また、１つの半導体対象物に１つの仮想面が設定されてもよい。
【００７５】
また、複数の改質スポット１３ａ，１３ｂ，１３ｃ，１３ｄの形成の仕方は、上述したものに限定されず、仮想面１５に沿って、第１形成密度となるように複数の改質スポット１３ａ，１３ｂを形成し、その後に、仮想面１５に沿って、第１形成密度よりも高い第２形成密度となるように複数の改質スポット１３ｃ，１３ｄを形成するものであればよい。例えば、複数の改質スポット１３ａ，１３ｂからそれぞれ延びる複数の亀裂１４ａ，１４ｂが互いに繋がるように、複数の改質スポット１３ａ，１３ｂを形成してもよい。また、図２０に示されるように、例えばＧａＮインゴット２０を回転させることにより、径方向に並んだ複数の集光点を相対的に回転させて（一点鎖線の矢印）、複数列の改質スポット１３を形成し、更に、図２１に示されるように、複数列の改質スポット１３の列間に複数の集光点のそれぞれを位置させた状態で、径方向に並んだ複数の集光点を相対的に回転させて（一点鎖線の矢印）、複数列の改質スポット１３を形成してもよい。
【００７６】
また、第１実施形態のレーザ加工方法及び半導体部材製造方法において、複数の改質スポット１３の形成は、表面２０ａとは反対側から複数の仮想面１５ごとに順次に実施されてもよい。また、第１実施形態のレーザ加工方法及び半導体部材製造方法では、複数の改質スポット１３の形成が表面２０ａ側の１つ又は複数の仮想面１５に沿って実施され、１つ又は複数のＧａＮウェハ３０が切り出された後に、ＧａＮインゴット２０の表面２０ａが研削され、再び、複数の改質スポット１３の形成が表面２０ａ側の１つ又は複数の仮想面１５に沿って実施されてもよい。
【００７７】
また、第１実施形態及び第２実施形態のレーザ加工方法及び半導体部材製造方法では、周縁領域１６が形成されなくてもよい。第１実施形態のレーザ加工方法及び半導体部材製造方法において周縁領域１６を形成しない場合には、複数の仮想面１５のそれぞれに沿って複数の改質スポット１３を形成した後に、例えば、ＧａＮインゴット２０に対してエッチングを施すことにより、複数のＧａＮウェハ３０を取得することも可能である。
【００７８】
また、レーザ加工装置１は、上述した構成を有するものに限定されない。例えば、レーザ加工装置１は、空間光変調器４を備えていなくてもよい。
【００７９】
また、上述した実施形態における各構成には、上述した材料及び形状に限定されず、様々な材料及び形状を適用することができる。また、上述した一の実施形態又は変形例における各構成は、他の実施形態又は変形例における各構成に任意に適用することができる。
【符号の説明】
【００８０】
１…レーザ加工装置、２…ステージ、４…空間光変調器（レーザ照射ユニット）、５…集光レンズ（レーザ照射ユニット）、１３…改質スポット、１３ａ，１３ｂ…改質スポット（第１改質スポット）、１３ｃ，１３ｄ…改質スポット（第２改質スポット）、１４，１４ａ，１４ｂ，１４ｃ，１４ｄ…亀裂、１５…仮想面、１７…仮想面に渡る亀裂、２０…ＧａＮインゴット（半導体インゴット、半導体対象物）、２０ａ…表面、３０…ＧａＮウェハ（半導体ウェハ、半導体部材、半導体対象物）、３０ａ…表面、４０…半導体デバイス（半導体部材）、Ｃ…集光点、Ｌ…レーザ光。
【図１】
2020130055.tif 000003
【図２】
2020130055.tif 000004
【図３】
2020130055.tif 000005
【図４】
2020130055.tif 000006
【図５】
2020130055.tif 000007
【図６】
2020130055.tif 000008
【図７】
2020130055.tif 000009
【図８】
2020130055.tif 000010
【図９】
2020130055.tif 000011
【図１０】
2020130055.tif 000012
【図１１】
2020130055.tif 000013
【図１２】
2020130055.tif 000014
【図１３】
2020130055.tif 000015
【図１４】
2020130055.tif 000016
【図１５】
2020130055.tif 000017
【図１６】
2020130055.tif 000018
【図１７】
2020130055.tif 000019
【図１８】
2020130055.tif 000020
【図１９】
2020130055.tif 000021
【図２０】
2020130055.tif 000022
【図２１】
2020130055.tif 000023
【国際調査報告】
2020130055.tif 000024
2020130055.tif 000025
2020130055.tif 000026
2020130055.tif 000027